(57)【要約】【課題】有機化合物を有する発光素子の最大の課題は、信頼性（長寿命化）であり、様々な要因によって劣化しやすいという欠点を有している。本発明は、有機化合物を有する発光素子における様々な不良モードの発生を低減または除去することを課題とする。【解決手段】本発明は、電流の流れる方向に合わせて有機化合物分子１０２を配向させることによって、電流効率−輝度特性を向上させる。また、結晶化阻害材１０３を用いることによって発光素子の劣化を防ぐことができる。【選択図】  図１
2004342336.tif 000002
【特許請求の範囲】
【請求項１】
陰極と、該陰極に接する有機化合物を含む層と、該有機化合物を含む層に接する陽極とを有する発光素子を複数有する発光装置であって、
前記有機化合物を含む層における分子を、一方向に配向させることを特徴とする発光装置。
【請求項２】
陰極と、該陰極に接する有機化合物を含む層と、該有機化合物を含む層に接する陽極とを有する発光素子を複数有する発光装置であって、
前記有機化合物を含む層における分子の分子鎖を、陰極から陽極に流れる電流と同じ方向に配向させることを特徴とする発光装置。
【請求項３】
陰極と、該陰極に接する有機化合物を含む層と、該有機化合物を含む層に接する陽極とを有する発光素子を複数有する発光装置であって、
前記有機化合物を含む層における分子の分子鎖を、陰極から陽極に流れる電流と同じ方向に連続して配向させ、且つ、
配向させた分子間に前記有機化合物の結晶化を阻害する物質を配置させることを特徴とする発光装置。
【請求項４】
陰極と、該陰極に接する有機化合物を含む層と、該有機化合物を含む層に接する陽極とを有する発光素子を複数有する発光装置であって、
陽極表面に規則的な凹部または凸部を有し、
前記規則的な凹部または凸部に沿って有機化合物を含む層の分子が配列していることを特徴とする発光装置。
【請求項５】
陰極と、該陰極に接する有機化合物を含む層と、該有機化合物を含む層に接する陽極とを有する発光素子を複数有する発光装置であって、
有機化合物を含む層は積層構造であり、
第１の有機化合物を含む層の表面に規則的な凹部または凸部を有し、
前記規則的な凹部または凸部に沿って第２の有機化合物を含む層の分子が配列していることを特徴とする発光装置。
【請求項６】
請求項１乃至５のいずれか一において、前記発光素子は、赤色、緑色、または青色のうち、いずれか一色を発光することを特徴とする発光装置。
【請求項７】
請求項１乃至５のいずれか一において、全ての前記複数の発光素子は、赤色、緑色、青色、あるいは白色を発光することを特徴とする発光装置。
【請求項８】
請求項１乃至７のいずれか一において、前記発光装置は、ビデオカメラ、デジタルカメラ、カーナビゲーション、パーソナルコンピュータ、または携帯情報端末であることを特徴とする発光装置。
【請求項９】
陰極と、該陰極に接する有機化合物を含む層と、該有機化合物を含む層に接する陽極とを有する発光素子を複数有する発光装置の作製方法であって、
Ａｕ、Ｐｔ、またはＡｇからなる陰極を形成する第１工程と、
前記陰極表面に、チオール基（ＳＨ基）を有する有機化合物分子を反応させて、該有機化合物分子の長軸を電極表面に対して垂直な方向に配列させる第２工程と、
陽極を形成する第３工程と、を有することを特徴とする発光装置の作製方法。
【請求項１０】
陰極と、該陰極に接する有機化合物を含む層と、該有機化合物を含む層に接する陽極とを有する発光素子を複数有する発光装置の作製方法であって、
金属酸化物からなる陽極を形成する第１工程と、
塗布法により陽極表面に分子を配列させて薄膜を形成した後、
蒸着法により前記薄膜における分子配列に沿って規則的に配列させて有機化合物を含む層を形成する第２工程と、
陰極を形成する第３工程と、を有することを特徴とする発光装置の作製方法。
【請求項１１】
陰極と、該陰極に接する有機化合物を含む層と、該有機化合物を含む層に接する陽極とを有する発光素子を複数有する発光装置の作製方法であって、
陽極を形成する第１工程と、
陽極の端部を覆う絶縁材料からなる隔壁を形成する第２工程と、
陽極に第１の有機化合物を含む層を形成する第３工程と、
前記第１の有機化合物を含む層表面にラビング処理を行い、規則的な凸部または凹部を形成する第４工程と、
前記凸部または凹部に沿って配向させた第２の有機化合物を含む層を形成する第５工程と、
陰極を形成する第６工程と、を有することを特徴とする発光装置の作製方法。
【発明の詳細な説明】
【０００１】
【発明の属する技術分野】
本発明は、陽極と、陰極と、電界を加えることで発光が得られる有機化合物を含む層（以下、「電界発光層」と記す）と、を有する有機発光素子、およびそれを用いた発光装置に関する。また特に、白色発光を呈する有機発光素子、およびそれを用いたフルカラーの発光装置に関する。
【０００２】
なお、本明細書中における発光装置とは、画像表示デバイス、発光デバイス、もしくは光源（照明装置含む）を指す。また、発光装置にコネクター、例えばＦＰＣ（Ｆｌｅｘｉｂｌｅ  ｐｒｉｎｔｅｄ  ｃｉｒｃｕｉｔ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または発光素子にＣＯＧ（Ｃｈｉｐ  Ｏｎ  Ｇｌａｓｓ）方式によりＩＣ（集積回路）が直接実装されたモジュールも全て発光装置に含むものとする。
【０００３】
【従来の技術】
電界発光素子は、一対の電極（陽極と陰極）間に電界発光層を挟んでなり、その発光機構は、両電極間に電圧を印加した際に陽極から注入される正孔（ホール）と、陰極から注入される電子が、電界発光層において再結合することにより電界発光層中の発光中心で再結合して分子励起子を形成し、その分子励起子が基底状態に戻る際にエネルギーを放出して発光するといわれている。
【０００４】
この電界発光素子における電界発光層には、低分子系材料や高分子系材料を用いることができ、その成膜方法には、蒸着法（真空蒸着法を含む）、スピンコート法、インクジェット法、ディップ法、電界重合法等が挙げられる。
【０００５】
これらの成膜方法は、材料の性質や形成される膜の形状により、適宜選択することができ、例えば、高分子系の材料からなる膜をパターン形成する場合に用いる成膜方法として、電解重合法が用いられている（例えば、特許文献１参照。）。
【０００６】
【特許文献１】
特開平９−９７６７９号公報
【０００７】
また、有機化合物を有する発光素子の最大の課題は、信頼性（長寿命化）であり、様々な要因によって劣化しやすいという欠点を有している。
【０００８】
【発明が解決しようとする課題】
有機化合物を有する発光素子は、劣化しやすく、部分的な輝度の低下が生じたり、非発光領域が生じる不良状態が見られる。また、有機化合物を含む層が結晶化してしまうと特性（輝度−電流特性、電流効率−電流特性、電流−電圧特性など）が低下してしまう。
【０００９】
本発明は、有機化合物を有する発光素子における上記様々な不良モードの発生を低減または除去することを課題とする。
【００１０】
【課題を解決するための手段】
本発明人らは、有機化合物を有する発光素子が劣化しやすい原因は、有機化合物を含む層において有機化合物分子同士での配列がランダムであることと推測している。そこで、本発明では、有機化合物を含む層における分子をある一定方向に配列（または配向）させることを特徴とする。特に平面性の高い構造を有する分子を用いて配列させることが望ましい。
【００１１】
本明細書で開示する発明の構成は、
陰極と、該陰極に接する有機化合物を含む層と、該有機化合物を含む層に接する陽極とを有する発光素子を複数有する発光装置であって、
前記有機化合物を含む層における分子を、一方向に配向させることを特徴とする発光装置である。
【００１２】
また、本発明の他の構成は、
陰極と、該陰極に接する有機化合物を含む層と、該有機化合物を含む層に接する陽極とを有する発光素子を複数有する発光装置であって、
前記有機化合物を含む層における分子の分子鎖を、陰極から陽極に流れる電流と同じ方向に配向させることを特徴とする発光装置である。
【００１３】
さらに好ましくは、材料の結晶化を抑えるため、配列させた分子間に結晶化を阻害する材料を介させることが好ましい。
【００１４】
また、本明細書で開示する他の発明の構成は、
陰極と、該陰極に接する有機化合物を含む層と、該有機化合物を含む層に接する陽極とを有する発光素子を複数有する発光装置であって、
前記有機化合物を含む層における分子の分子鎖を、陰極から陽極に流れる電流と同じ方向に連続して配向させ、且つ、
配向させた分子間に前記有機化合物の結晶化を阻害する物質を配置させることを特徴とする発光装置である。
【００１５】
また、有機化合物の分子を配列させるため、陽極または陰極である第１の電極上に、第１の電極材料と反応して結合しやすい基を有する有機化合物の分子を含む溶液を塗布する。例えば、Ａｕ、Ｐｔ、またはＡｇからなる電極に対してチオール類（ＲＳＨ）を反応させて、電極表面にＡｕ―Ｓの結合、Ｐｔ―Ｓの結合、またはＡｇ―Ｓの結合を形成すればよい。
【００１６】
本発明の作製方法に関する構成は、
陰極と、該陰極に接する有機化合物を含む層と、該有機化合物を含む層に接する陽極とを有する発光素子を複数有する発光装置の作製方法であって、
Ａｕ、Ｐｔ、またはＡｇからなる陰極を形成する第１工程と、
前記陰極表面に、チオール基（ＳＨ基）を有する有機化合物分子を反応させて、該有機化合物分子の長軸を電極表面に対して垂直な方向に配列させる第２工程と、
陽極を形成する第３工程と、を有することを特徴とする発光装置の作製方法である。
【００１７】
また、ＩＴＯからなる電極に対してハロゲンを含む基、例えばＳｉＣｌ、ＣＯＣｌ、ＳＯ２Ｃｌを含む有機化合物を反応させて、表面改質を行った後、遅い蒸着速度で蒸着を行うことによって有機化合物の分子を配列させてもよい。
【００１８】
また、有機化合物の分子を配列させるための表面改質を行った後、電解重合法を用いて分子を配列させてもよい。予め塗布法により電極表面の改質または極薄膜を形成した後、電流を一方向に流しながら成膜を行えば、その方向に配列しやすい。また、分子間の静電相互作用により配列させてもよい。
【００１９】
また、本発明の作製方法に関する他の構成は、
陰極と、該陰極に接する有機化合物を含む層と、該有機化合物を含む層に接する陽極とを有する発光素子を複数有する発光装置の作製方法であって、
金属酸化物からなる陽極を形成する第１工程と、
塗布法により陽極表面に分子を配列させて薄膜を形成した後、
蒸着法により前記薄膜における分子配列に沿って規則的に配列させて有機化合物を含む層を形成する第２工程と、
陰極を形成する第３工程と、を有することを特徴とする発光装置の作製方法である。
【００２０】
また、第１の有機化合物を含む層を成膜した後、ラビング処理を行って規則的な凹凸を形成し、その上に第２の有機化合物を含む層を形成することによって凹凸に沿って配列させてもよい。末端に発光物質を有する液晶材料分子を用い、ラビングにより形成された凹凸に沿って配向させる。この場合、分子鎖は電極平面に平行に配列させることになるが、これによって電極平面に垂直な方向に芳香環のｐ軌道が形成される。従って電極に対して、垂直方向にキャリアがホッピングし、電極間に電子が移動するように配列させることができる。
【００２１】
また、本明細書で開示する他の発明の構成は、
陰極と、該陰極に接する有機化合物を含む層と、該有機化合物を含む層に接する陽極とを有する発光素子を複数有する発光装置であって、
陽極表面に規則的な凹部または凸部を有し、
前記規則的な凹部または凸部に沿って有機化合物を含む層の分子が配列していることを特徴とする発光装置である。
【００２２】
また、他の発明の構成は、
陰極と、該陰極に接する有機化合物を含む層と、該有機化合物を含む層に接する陽極とを有する発光素子を複数有する発光装置であって、
有機化合物を含む層は積層構造であり、
第１の有機化合物を含む層の表面に規則的な凹部または凸部を有し、
前記規則的な凹部または凸部に沿って第２の有機化合物を含む層の分子が配列していることを特徴とする発光装置である。
【００２３】
また、上記構成を得るための作製方法は、
陰極と、該陰極に接する有機化合物を含む層と、該有機化合物を含む層に接する陽極とを有する発光素子を複数有する発光装置の作製方法であって、
陽極を形成する第１工程と、
陽極の端部を覆う絶縁材料からなる隔壁を形成する第２工程と、
陽極に第１の有機化合物を含む層を形成する第３工程と、
前記第１の有機化合物を含む層表面にラビング処理を行い、規則的な凸部または凹部を形成する第４工程と、
前記凸部または凹部に沿って配向させた第２の有機化合物を含む層を形成する第５工程と、
陰極を形成する第６工程と、を有することを特徴とする発光装置の作製方法である。
【００２４】
また、上記各構成において、フルカラー表示をする場合、前記発光素子は、赤色、緑色、または青色のうち、いずれか一色を発光することを特徴としている。また、上記各構成において、単色表示をする場合、全ての前記複数の発光素子は、赤色、緑色、青色、あるいは白色を発光することを特徴としている。
【００２５】
なお、発光素子（ＥＬ素子）は、電場を加えることで発生するルミネッセンス（Ｅｌｅｃｔｒｏ  Ｌｕｍｉｎｅｓｃｅｎｃｅ）が得られる有機化合物を含む層（以下、ＥＬ層と記す）と、陽極と、陰極とを有する。有機化合物におけるルミネッセンスには、一重項励起状態から基底状態に戻る際の発光（蛍光）と三重項励起状態から基底状態に戻る際の発光（リン光）とがあるが、本発明により作製される発光装置は、どちらの発光を用いた場合にも適用可能である。
【００２６】
ＥＬ層を有する発光素子（ＥＬ素子）は一対の電極間にＥＬ層が挟まれた構造となっているが、ＥＬ層は通常、積層構造となっている。代表的には、「正孔輸送層／発光層／電子輸送層」という積層構造が挙げられる。この構造は非常に発光効率が高く、現在、研究開発が進められている発光装置は殆どこの構造を採用している。
【００２７】
また、他にも陽極上に正孔注入層／正孔輸送層／発光層／電子輸送層、または正孔注入層／正孔輸送層／発光層／電子輸送層／電子注入層の順に積層する構造も良い。発光層に対して蛍光性色素等をドーピングしても良い。また、これらの層は、全て低分子系の材料を用いて形成しても良いし、全て高分子系の材料を用いて形成しても良い。また、無機材料を含む層を用いてもよい。なお、本明細書において、陰極と陽極との間に設けられる全ての層を総称してＥＬ層という。したがって、上記正孔注入層、正孔輸送層、発光層、電子輸送層及び電子注入層は、全てＥＬ層に含まれる。
【００２８】
また、本発明の発光装置において、画面表示の駆動方法は特に限定されず、例えば、点順次駆動方法や線順次駆動方法や面順次駆動方法などを用いればよい。代表的には、線順次駆動方法とし、時分割階調駆動方法や面積階調駆動方法を適宜用いればよい。また、発光装置のソース線に入力する映像信号は、アナログ信号であってもよいし、デジタル信号であってもよく、適宜、映像信号に合わせて駆動回路などを設計すればよい。
【００２９】
また、本発明は、アクティブマトリクス型の発光装置に限らず、パッシブマトリクス型の発光装置にも適用できる。
【００３０】
【発明の実施の形態】
本発明の実施形態について、以下に説明する。
【００３１】
（実施の形態１）
図１に本発明の模式図を示す。
【００３２】
本発明では、図１（Ａ）に示すように、基板（図示しない）上に形成された電極（第１の電極）１０６上に電界発光層の一層を形成する。なお、ここで基板に用いる材料としては、例えば、ガラス、石英、透明プラスチック等を用いることができる。
【００３３】
また、第１の電極１０６は陽極として機能するものであってもよいし、陰極として機能するものであっても良い。さらに、基板上に第１の電極１０６が複数、パターン形成されていても良い。アクティブマトリクス型の発光装置の場合、基板上に複数のＴＦＴが形成され、そのうちのＴＦＴのソース電極またはドレイン電極に電気的に接続されて第１の電極１０６がマトリクス状に配置されている。
【００３４】
なお、第１の電極１０６が陽極として機能する電極である場合には、仕事関数の大きい（仕事関数４．０ｅＶ以上）金属、合金、電気伝導性化合物、およびこれらの混合物などの陽極材料を用いることができる。陽極材料の具体例としては、ＩＴＯ（ｉｎｄｉｕｍ  ｔｉｎ  ｏｘｉｄｅ）、酸化インジウムに２〜２０［％］の酸化亜鉛（ＺｎＯ）を混合したＩＺＯ（ｉｎｄｉｕｍ  ｚｉｎｃ  ｏｘｉｄｅ）の他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（ＴｉＮ）等を用いることができる。
【００３５】
また、第１の電極１０６が陰極として機能する電極である場合には、仕事関数の小さい（仕事関数３．８ｅＶ以下）金属、合金、電気伝導性化合物、およびこれらの混合物などの陰極材料を用いることができる。陰極材料の具体例としては、元素周期律の１族または２族に属する元素、すなわちＬｉやＣｓ等のアルカリ金属、およびＭｇ、Ｃａ、Ｓｒ等のアルカリ土類金属、およびこれらを含む合金（Ｍｇ：Ａｇ、Ａｌ：Ｌｉ）や化合物（ＬｉＦ、ＣｓＦ、ＣａＦ２）の他、希土類金属を含む遷移金属を用いて形成することができるが、Ａｌ、Ａｇ、ＩＴＯ等の金属（合金を含む）との積層により形成することもできる。
【００３６】
なお、上述した陽極材料及び陰極材料は、蒸着法、スパッタリング法等により薄膜を形成し、膜厚は１０〜５００ｎｍとするのが好ましい。
【００３７】
なお、本発明の電界発光素子において、第１の電極１０６が陽極である場合には、後で形成される第２の電極は陰極となる。
【００３８】
また、電界発光層でのキャリアの再結合により生じる光は、第１の電極１０６または第２の電極１１５の一方、または両方から外部に出射される構成となる。すなわち、第１の電極１０６から光を出射させる場合には、第１の電極１０６を透光性の材料で形成することとし、第２の電極１１５側から光を出射させる場合には、第２の電極を透光性の材料で形成することとする。本実施の形態では、第１の電極１０６が透光性の材料からなる陽極であり、第２の電極１１５が遮光性を有する陰極である場合について説明する。
【００３９】
第１の電極１０６上に第１の電界発光層１１２を形成し、第１の電界発光層１１２上に第２の電界発光層１１３を形成し、第２の電界発光層１１３上に第３の電界発光層１１４を形成する。なお、積層構造を形成する場合には、発光層の他に正孔輸送層、正孔阻止層（ホールブロッキング層ともいう）、電子輸送層等を組み合わせて用い、蒸着法、塗布法、インクジェット法等により形成することができる。
【００４０】
第１の電界発光層１１２は、正孔注入層または正孔輸送層として機能する層であり、例えば、正孔注入材料として、有機化合物であればポルフィリン系の化合物が有効であり、フタロシアニン（略称：Ｈ２−Ｐｃ）、銅フタロシアニン（略称：Ｃｕ−Ｐｃ）等を用いることができる。また、導電性高分子化合物に化学ドーピングを施した材料もあり、ポリスチレンスルホン酸（略称：ＰＳＳ）をドープしたポリエチレンジオキシチオフェン（略称：ＰＥＤＯＴ）や、ポリアニリン（略称：ＰＡｎｉ）、ポリビニルカルバゾール（略称：ＰＶＫ）などを用いることもできる。また、五酸化バナジウムのような無機半導体の薄膜や、酸化アルミニウムなどの無機絶縁体の超薄膜も有効である。また、正孔輸送材料としては、芳香族アミン系（すなわち、ベンゼン環−窒素の結合を有するもの）の化合物が好適である。広く用いられている材料として、例えば、Ｎ，Ｎ’−ビス（３−メチルフェニル）−Ｎ，Ｎ’−ジフェニル−１，１’−ビフェニル−４，４’−ジアミン（略称：ＴＰＤ）や、その誘導体である４，４’−ビス［Ｎ−（１−ナフチル）−Ｎ−フェニル−アミノ］−ビフェニル（略称：α−ＮＰＤ）などがある。また、４，４’，４’’−トリス（Ｎ，Ｎ−ジフェニル−アミノ）−トリフェニルアミン（略称：ＴＤＡＴＡ）や、４，４’，４’’−トリス［Ｎ−（３−メチルフェニル）−Ｎ−フェニル−アミノ］−トリフェニルアミン（略称：ＭＴＤＡＴＡ）などのスターバースト型芳香族アミン化合物が挙げられる。
【００４１】
また、第２の電界発光層１１３は発光層である。なお、本発明においては、少なくとも１層における分子を一方向に揃える。ここでは発光層において、中心金属１０１を有し、且つ、平面構造を有する金属錯体、代表的には白金を中心金属とする白金錯体分子１０２を用い、金属錯体分子１０２の平面が第１の電極に対して垂直な方向となるように配置する。金属錯体分子１０２の平面を電流の流れる向きと合わせることによって電流効率−輝度特性を向上させる。
【００４２】
具体的には、下記構造式（１）〜（４）で示される物質を高濃度にホスト材料に分散し、適宜、配向させればよい。なお、配向させる方法は特に限定されない。また、本発明において発光層は、これら金属錯体に限定されることはない。
【００４３】
【化１】
2004342336.tif 000003
【００４４】
【化２】
2004342336.tif 000004
【００４５】
【化３】
2004342336.tif 000005
【００４６】
【化４】
2004342336.tif 000006
【００４７】
また、好ましくは、配置した金属錯体分子の間に結晶化を阻害する結晶化阻害材１０３を配置して結晶化を抑えて信頼性を向上させることが好ましい。
【００４８】
また、第３の電界発光層１１４は、電子注入層または電子輸送層として機能する層であり、例えば、電子輸送材料として、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−（４−ヒドロキシ−ビフェニリル）−アルミニウム（略称：ＢＡｌｑ）、ビス［２−（２−ヒドロキシフェニル）−ベンゾオキサゾラト］亜鉛（略称：Ｚｎ（ＢＯＸ）２）、ビス［２−（２−ヒドロキシフェニル）−ベンゾチアゾラト］亜鉛（略称：Ｚｎ（ＢＴＺ）２）などの金属錯体が挙げられる。さらに、金属錯体以外にも、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）などのオキサジアゾール誘導体、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）などのトリアゾール誘導体、２，２’，２”−（１，３，５−ベンゼントリイル）トリス［１−フェニル−１Ｈ−ベンズイミダゾール］（略称：ＴＰＢＩ）のようなイミダゾール誘導体、バソフェナントロリン（略称：ＢＰｈｅｎ）、バソキュプロイン（略称：ＢＣＰ）などのフェナントロリン誘導体を用いることができる。
【００４９】
また、電子注入材料としては、上述した電子輸送材料を用いることができる。その他に、ＬｉＦ、ＣｓＦなどのアルカリ金属ハロゲン化物や、ＣａＦ２のようなアルカリ土類ハロゲン化物、Ｌｉ２Ｏなどのアルカリ金属酸化物のような絶縁体の超薄膜がよく用いられる。また、リチウムアセチルアセトネート（略称：Ｌｉ（ａｃａｃ）や８−キノリノラト−リチウム（略称：Ｌｉｑ）などのアルカリ金属錯体も有効である。
【００５０】
図１に示す発光素子に電流を流して発光させた時、電流の流れる方向に合わせて有機化合物分子を配向させることによって、電流効率−輝度特性を向上させることができる。また、結晶化阻害材を用いることによって劣化を防ぐことができる。
【００５１】
（実施の形態２）
ここでは有機化合物分子を配向させる手段の一例として電解重合により成膜を行う例を示す。予め塗布法により電極表面の改質または極薄膜（図示しない）を形成した後、電解重合により成膜を行う。
【００５２】
図２（Ａ）において、反応槽２０１に電解液２０２が備えられており、電解液２０２中には、配線２０３を介して電源２０４と電気的に接続された第１の電極２０６が形成された基板２０５、対向電極２０７、および参照電極２０８がそれぞれ備えられている。なお、基板２０５は、第１の電極（ここでは陽極）２０６と配線２０３とを電気的に接続する支持体２０９により固定されている。
【００５３】
なお、電源２０４は、一定電位の印加が可能であるポテンショスタットと、通電電気量を測定するクーロンメーターとで構成されている。また、対向電極２０７は、白金により形成されている。さらに、参照電極２０８は、Ａｇ／ＡｇＣｌからなるものを用いている。
【００５４】
反応槽２０１はマグネチックスターラー２１０上に備えられており、マグネチックスターラー２１０により、電解液２０２中の回転子２１１が制御され、電解液２０２を絶えず攪拌している。
【００５５】
そして、電源２０４から所定の電流をそれぞれ対向電極２０７、および支持体２０９を介して基板２０５上の第１の電極（ここでは陽極）２０６に流すと、電解液２０２中のモノマー（単量体）またはオリゴマー（低重合体）が、第１の電極２０６の表面で、電解重合により重合し、ポリマー（高重合体）を主成分とする第１の電界発光層（電解重合膜）２１２が形成される。なお、本発明では、電極２０６の面積を０．０４ｃｍ２とし、電源２０４から流れる電流を０．０１６〜０．０６ｍＡとし、電流が流れる時間を０．８〜３．０ｓｅｃ．の範囲内とすることにより、表面粗さが６．０ｎｍ以下、好ましくは４．０〜５．０ｎｍの範囲である電解重合膜を形成することができるため、膜表面の平坦性が悪い場合に問題となる電界集中による発光効率の低下や素子の劣化を防ぐことができ、素子特性の向上や長寿命化を実現することができる。
【００５６】
本発明において、電解液２０２中に含まれる支持電解質としては、ナトリウムパークロレート（過塩素酸ナトリウム）、リチウムパークロレート、テトラブチルアンモニウムパークロレート（以下、ＴＢＡＰと示す）、テトラブチルアンモニウムテトラフルオロボレート等の塩、その他の塩基、酸などを用いることができる。また、電解液２０２に用いる溶媒としては、水、アセトニトリル、ベンゾニトリル、Ｎ，Ｎ−ジメチルホルムアミド、ジクロロメタン、テトラヒドロフラン、プロピオンカーボネート等のうちの１種、または複数種類を混合したものを用いることができる。
【００５７】
さらに、電解液２０２中に含まれるモノマーまたはオリゴマーとしては、チオフェン系（具体的にはチオフェン、３，４−エチレンジオキシチオフェン等）、ピロール系（具体的にはピロール、インドール等）、芳香族炭化水素系（具体的にはベンゼン、ナフタレン、アズレン等）の材料の他、アニリン、フェニレンオキサイド等を用いることができる。
【００５８】
次いで、電解重合膜２１２上に電界発光層（発光層、正孔輸送層、正孔阻止層（ホールブロッキング層ともいう）、または、電子輸送層等を組み合わせた層）を適宜、積層し、最後に陰極となる第２の電極２１５を形成する。なお、第２の電極２１５を形成する陰極材料としては、実施の形態１に上述した材料を用いればよい。
【００５９】
以上により、一対の電極間に電解重合により形成された電界発光層を含む電界発光素子を形成することができる。予め塗布法により電極表面の改質または極薄膜（図示しない）を形成した後、電流を流しながら成膜を行うため、分子を配向させやすい。
【００６０】
また、本実施の形態は、実施の形態１と自由に組み合わせることができる。
【００６１】
（実施の形態３）
ここでは有機化合物分子を配向させる手段の他の一例を示す。
【００６２】
図３では、有機化合物を含む層を電界発光層３１２〜３１４とし、第１の電極３０６を陰極とし、第２の電極３１５を陽極とした発光素子を示している。Ａｕ、Ｐｔ、あるいはＡｇからなる第１の電極表面に構造式（５）で示される有機化合物分子３０２を反応させてＡｕ−Ｓ結合、Ｐｔ−Ｓ結合、あるいはＡｇ−Ｓ結合を生じさせる。
【００６３】
【化５】
2004342336.tif 000007
【００６４】
ただし、ｎ＝２〜６、８である。なお、構造式（５）におけるＸは、構造式（６）に一例を示し、Ａｒは、構造式（７）に一例を示している。ここでのＡｒはアリール（芳香族）基の一般的略号である。
【００６５】
【化６】
2004342336.tif 000008
【００６６】
【化７】
2004342336.tif 000009
【００６７】
なお、ＸとＡｒの組み合わせは任意でよい。また、構造式（５）におけるＸはなくともよい。
【００６８】
これらの材料を含む溶液を塗布法により成膜、またはこれらの材料を蒸着法により成膜して第１の電界発光層３１２を形成する。第１の電極３０６の表面にはＡｕ−Ｓ結合、Ｐｔ−Ｓ結合、あるいはＡｇ−Ｓ結合が形成され、有機化合物分子３０２が図３に示すように電流の流れる方向に配列する。なお、第１の電界発光層３１２は電子注入層または電子輸送層として機能する。
【００６９】
第１の電界発光層３１２上に発光層として機能する第２の電界発光層３１３を形成し、第２の電界発光層３１３上に正孔注入層として機能する第３の電界発光層３１４を形成する。なお、積層構造を形成する場合には、発光層の他に正孔輸送層、正孔阻止層（ホールブロッキング層ともいう）、電子輸送層等を組み合わせて用い、蒸着法、塗布法、インクジェット法等により形成することができる。
【００７０】
最後に陽極となる第２の電極３１５を形成する。なお、第２の電極３１５を形成する陽極材料としては、実施の形態１に上述した材料を用いればよい。
【００７１】
以上により、一対の電極間に有機化合物分子３０２が一方向に配向している第１の電界発光層３１２を含む電界発光素子を形成することができる。図３に示すように電流の流れる方向に合わせて有機化合物分子を配向させることによって、電流効率−輝度特性を向上させることができる。
【００７２】
また、本実施の形態は、実施の形態１または実施の形態２と自由に組み合わせることができる。
【００７３】
（実施の形態４）
ここでも有機化合物分子を配向させる手段の他の一例を示す。
【００７４】
以下に有機化合物を含む層を電界発光層とし、金属酸化物、代表的にはＩＴＯからなる第１の電極を陽極とし、第２の電極を陰極とした発光素子を作製する手順を説明する。
【００７５】
まず、金属酸化物、代表的にはＩＴＯからなる第１の電極を形成する。なお、第１の電極を形成する陽極材料としては、実施の形態１に上述した材料を用いればよい。
【００７６】
また、図４（Ａ）は、金属酸化物の最表面における分子結合のモデル図を示しており、金属酸化物の最表面にはＯＨ基を有している状態を示している。
【００７７】
次いで、この金属酸化物の表面上に塗布法によって、図４（Ｂ）中の構造式Ｒ−Ｃｌで示される分子を含む溶液を塗り、反応させて表面改質を行う。表面改質後の金属酸化物の最表面における分子結合のモデル図を図４（Ｂ）に示している。表面改質により、規則的に化合物中のＲが金属元素Ｍ上に導入される。
【００７８】
上記表面改質を行った後、比較的蒸着速度を遅くして蒸着を行い、有機化合物を含む層を積層してゆく。規則的に金属元素Ｍに結合している官能基Ｒに沿って蒸着が行われる。なお、積層構造を形成する場合には、発光層の他に正孔輸送層、正孔阻止層（ホールブロッキング層ともいう）、電子輸送層等を組み合わせて用い、蒸着法、塗布法、インクジェット法等により形成することができる。
【００７９】
最後に陰極となる第２の電極を形成する。なお、第２の電極を形成する陰極材料としては、実施の形態１に上述した材料を用いればよい。
【００８０】
以上により、一対の電極間に有機化合物分子が一方向に配向している電界発光層を含む電界発光素子を形成することができる。
【００８１】
また、本実施の形態は、実施の形態１乃至３のいずれか一と自由に組み合わせることができる。
【００８２】
（実施の形態５）
ここでは分子間の静電相互作用を利用して配向させる例を図５を用いて説明する。
【００８３】
まず、陰極または陽極となる電極を形成する。次いで、図５（Ａ）で示すように電極表面に有機化合物分子（比較的長い分子鎖を有する有機化合物分子）を導入する。導入する手段としては、例えば上記実施の形態４を用いればよい。なお、Ｍは任意の金属元素である。
【００８４】
次いで、図５（Ｂ）に示す化合物を塗布または蒸着させ、図５（Ｃ）のように規則的に分子を配列させる。図５（Ｃ）に示すように静電相互作用によって、分子の向きが決定され、規則的に分子が配列する。
【００８５】
なお、積層構造を形成する場合には、発光層、正孔注入層、正孔輸送層、正孔阻止層（ホールブロッキング層ともいう）、電子輸送層、電子注入層等を組み合わせて用い、蒸着法、塗布法、インクジェット法等により形成することができる。
【００８６】
最後に陰極または陽極となる電極を形成する。
【００８７】
以上により、一対の電極間に有機化合物分子が一方向に配向している電界発光層を含む電界発光素子を形成することができる。
【００８８】
また、本実施の形態は、実施の形態１乃至４のいずれか一と自由に組み合わせることができる。
【００８９】
（実施の形態６）
ここでは物理的な力によって規則的な凹部または凸部を形成して、その規則的な凹部または凸部に沿って有機化合物分子をある一方向に配向させる例を図６に示す。
【００９０】
まず、基板４００上に第１の電極４０６をマトリクス状に配置し、該第１の電極４０６の端部を覆う絶縁物からなる隔壁４０１を形成する。次いで、第１の電界発光層４１２を形成する。ここでは、第１の電界発光層４１２として、スピンコート法によりポリ（エチレンジオキシチオフェン）／ポリ（スチレンスルホン酸）水溶液（ＰＥＤＯＴ／ＰＳＳ）を塗布して正孔注入層として機能する層を形成する。他の正孔注入材料としては、ポリアニリン／ショウノウスルホン酸水溶液（ＰＡＮＩ／ＣＳＡ）、ＰＴＰＤＥＳ、Ｅｔ−ＰＴＰＤＥＫ、またはＰＰＢＡなどを用いることができる。
【００９１】
次いで、図６（Ｂ）に示すように、基板４００上に設けられた電極（第１の電極）４０６上に形成された電界発光層に対して、ラビング布（図示しない）が巻かれたローラー４２０で表面を擦る。ローラー４２０は回転しており、基板４００を移動させることによって一方向に擦る。ローラー４２０で擦ることによって図６（Ａ）に示すように、第１の電界発光層４１２の表面に規則的な凹凸４０３を形成する。
【００９２】
次いで、比較的長い長鎖を有する分子４０２を含む材料、例えば末端に発光物質を有する液晶分子を用いて第２の電界発光層４１３（発光層となる層）を成膜する。長鎖を有する分子４０２は、ラビングにより形成された凹凸４０３に沿って配向することとなる。この場合、分子鎖は電極４０６平面に平行に配列させることになるが、電極平面に垂直にｐ軌道が形成された状態で液晶分子を重ねて配置し、垂直方向のホッピングにより電極間に電子が移動するように配列させることが好ましい。なお、電極平面に垂直な方向が、発光素子に電流が流れる方向と同一方向となる。
【００９３】
次いで、第２の電界発光層４１３上に電子注入層として機能する第３の電界発光層４１４を形成する。なお、積層構造を形成する場合には、発光層の他に正孔輸送層、正孔阻止層（ホールブロッキング層ともいう）、電子輸送層等を組み合わせて用い、蒸着法、塗布法、インクジェット法等により形成することができる。
【００９４】
最後に陰極となる第２の電極４１５を形成する。なお、第２の電極４１５を形成する陰極材料としては、実施の形態１に上述した材料を用いればよい。
【００９５】
以上により、一対の電極間において、長鎖を有する分子４０２が一方向に配向している第２の電界発光層４１３を含む電界発光素子を形成することができる。図６に示すように電流の流れる方向に合わせて有機化合物分子を配向させることによって、電流効率−輝度特性を向上させることができる。
【００９６】
また、ここでは第１の電界発光層４１２にラビング処理を行って第２の電界発光層４１３の分子を配向させた例を示したが特に限定されず、第２の電界発光層４１３にラビング処理を行って第３の電界発光層４１４の分子を配向させてもよい。また、第１の電極４０６にラビング処理を行って第１の電界発光層４１２の分子を配向させてもよい。
【００９７】
また、本実施の形態は、実施の形態１乃至５のいずれか一と自由に組み合わせることができる。
【００９８】
以上の構成でなる本発明について、以下に示す実施例でもってさらに詳細な説明を行うこととする。
【００９９】
（実施例）
［実施例１］
本実施例では、絶縁表面を有する基板上に、有機化合物層を発光層とする発光素子を備えた発光装置（両面出射構造）を作製する例を図７に示す。
【０１００】
なお、図７（Ａ）は、発光装置を示す上面図、図７（Ｂ）は図７（Ａ）をＡ−Ａ’で切断した断面図である。点線で示された１１０１はソース信号線駆動回路、１１０２は画素部、１１０３はゲート信号線駆動回路である。また、１１０４は透明な封止基板、１１０５は第１のシール材であり、第１のシール材１１０５で囲まれた内側は、透明な第２のシール材１１０７で充填されている。なお、第１のシール材１１０５には基板間隔を保持するためのギャップ材が含有されている。
【０１０１】
なお、１１０８はソース信号線駆動回路１１０１及びゲート信号線駆動回路１１０３に入力される信号を伝送するための配線であり、外部入力端子となるＦＰＣ（フレキシブルプリントサーキット）１１０９からビデオ信号やクロック信号を受け取る。なお、ここではＦＰＣしか図示されていないが、このＦＰＣにはプリント配線基盤（ＰＷＢ）が取り付けられていても良い。また、ＦＰＣ１１０９を覆うように樹脂１１５０が設けられている。
【０１０２】
次に、断面構造について図７（Ｂ）を用いて説明する。透明な基板１１１０上には駆動回路及び画素部が形成されているが、ここでは、駆動回路としてソース信号線駆動回路１１０１と画素部１１０２が示されている。
【０１０３】
なお、ソース信号線駆動回路１１０１はｎチャネル型ＴＦＴ１１２３とｐチャネル型ＴＦＴ１１２４とを組み合わせたＣＭＯＳ回路が形成される。また、駆動回路を形成するＴＦＴは、公知のＣＭＯＳ回路、ＰＭＯＳ回路もしくはＮＭＯＳ回路で形成しても良い。また、本実施例では、基板上に駆動回路を形成したドライバー一体型を示すが、必ずしもその必要はなく、基板上ではなく外部に形成することもできる。また、ポリシリコン膜またはアモルファスシリコン膜を活性層とするＴＦＴの構造は特に限定されず、トップゲート型ＴＦＴであってもよいし、ボトムゲート型ＴＦＴであってもよい。
【０１０４】
また、画素部１１０２はスイッチング用ＴＦＴ１１１１と、電流制御用ＴＦＴ１１１２とそのドレインに電気的に接続された第１の電極（陽極）１１１３を含む複数の画素により形成される。電流制御用ＴＦＴ１１１２としてはｎチャネル型ＴＦＴであってもよいし、ｐチャネル型ＴＦＴであってもよいが、陽極と接続させる場合、ｐチャネル型ＴＦＴとすることが好ましい。また、保持容量（図示しない）を適宜設けることが好ましい。なお、ここでは無数に配置された画素のうち、一つの画素の断面構造のみを示し、その一つの画素に２つのＴＦＴを用いた例を示したが、３つ、またはそれ以上のＴＦＴを適宜、用いてもよい。
【０１０５】
ここでは第１の電極１１１３がＴＦＴのドレインと直接接している構成となっているため、第１の電極１１１３の下層はシリコンからなるドレインとオーミックコンタクトのとれる材料層とし、有機化合物を含む層と接する最上層を仕事関数の大きい材料層とすることが望ましい。例えば、透明導電膜（ＩＴＯ（酸化インジウム酸化スズ合金）、酸化インジウム酸化亜鉛合金（Ｉｎ２Ｏ３―ＺｎＯ）、酸化亜鉛（ＺｎＯ）等）を用いる。
【０１０６】
また、第１の電極（陽極）１１１３の両端には絶縁物（バンク、隔壁、障壁、土手などと呼ばれる）１１１４が形成される。絶縁物１１１４は有機樹脂膜もしくは珪素を含む絶縁膜で形成すれば良い。ここでは、絶縁物１１１４として、ポジ型の感光性アクリル樹脂膜を用いて図７に示す形状の絶縁物を形成する。
【０１０７】
カバレッジを良好なものとするため、絶縁物１１１４の上端部または下端部に曲率を有する曲面が形成されるようにする。例えば、絶縁物１１１４の材料としてポジ型の感光性アクリルを用いた場合、絶縁物１１１４の上端部のみに曲率半径（０．２μｍ〜３μｍ）を有する曲面を持たせることが好ましい。また、絶縁物１１１４として、感光性の光によってエッチャントに不溶解性となるネガ型、或いは光によってエッチャントに溶解性となるポジ型のいずれも使用することができる。
【０１０８】
また、絶縁物１１１４を窒化アルミニウム膜、窒化酸化アルミニウム膜、炭素を主成分とする薄膜、または窒化珪素膜からなる保護膜で覆ってもよい。
【０１０９】
また、第１の電極（陽極）１１１３上には、蒸着法によって有機化合物を含む層１１１５を選択的に形成する。本実施例では、有機化合物を含む層１１１５を実施の形態２に示す製造装置で成膜を行い、均一な膜厚を得る。さらに、有機化合物を含む層１１１５上には第２の電極（陰極）１１１６が形成される。陰極としては、仕事関数の小さい材料（Ａｌ、Ａｇ、Ｌｉ、Ｃａ、またはこれらの合金ＭｇＡｇ、ＭｇＩｎ、ＡｌＬｉ、ＣａＦ２、またはＣａＮ）を用いればよい。ここでは、発光が透過するように、第２の電極（陰極）１１１６として、膜厚を薄くした金属薄膜（ＭｇＡｇ：膜厚１０ｎｍ）と、膜厚１１０ｎｍの透明導電膜（ＩＴＯ（酸化インジウム酸化スズ合金）、酸化インジウム酸化亜鉛合金（Ｉｎ２Ｏ３―ＺｎＯ）、酸化亜鉛（ＺｎＯ）等）との積層を用いる。こうして、第１の電極（陽極）１１１３、有機化合物を含む層１１１５、及び第２の電極（陰極）１１１６からなる発光素子１１１８が形成される。本実施例では、有機化合物を含む層１１１５として、ＣｕＰｃ（膜厚２０ｎｍ）、α−ＮＰＤ（膜厚３０ｎｍ）、白金を中心金属とした有機金属錯体（Ｐｔ（ｐｐｙ）ａｃａｃ）を含むＣＢＰ（膜厚３０ｎｍ）、ＢＣＰ（膜厚２０ｎｍ）、ＢＣＰ：Ｌｉ（膜厚４０ｎｍ）とを順次積層させて白色発光を得る。白金を中心金属とした有機金属錯体は、平面構造であり、その平面が第１の電極面に対して垂直になるように配向させることが好ましい。また、実施の形態２乃至６のいずれか一の方法に従って、他の有機化合物材料を用い、有機化合物を含む層１１１５の少なくとも１層の有機化合物材料を配向させてもよい。
【０１１０】
本実施例では発光素子１１１８は白色発光とする例であるので着色層１１３１と遮光層（ＢＭ）１１３２からなるカラーフィルター（簡略化のため、ここではオーバーコート層は図示しない）を設けている。
【０１１１】
また、このような両面発光表示装置において、背景が透けてしまうことを防止し、外光の反射防止を行うための光学フィルム１１４０、１１４１を設ける。光学フィルム１１４０、１１４１としては、偏光フィルム（高透過型偏光板、薄肉偏光板、ホワイト偏光板、高性能染料系偏光板、ＡＲ偏光板など）や、位相差フィルム（広帯域１／４λ板、温度補償型位相差フィルム、ねじれ位相差フィルム、広視角位相差フィルム、ニ軸配向位相差フィルムなど）や、輝度向上フィルムなどを適宜組み合わせて用いればよい。例えば、光学フィルム１１４０、１１４１として偏光フィルムを用い、互いに光の偏光方向が直交するように配置すれば、背景が透けてしまうことを防止する効果と、反射防止の効果とが得られる。この場合、発光して表示を行う部分以外は、黒になり、どちらの側から表示を見ても背景が透けて見えることがないものとすることができる。また、発光パネルからの発光は１枚の偏光板のみを通過するため、そのまま表示される。
【０１１２】
なお、２枚の偏光フィルムを直交させなくとも、互いに光の偏光方向が±４５°以内、好ましくは±２０°以内であれば同様の上記効果が得られる。
【０１１３】
光学フィルム１１４０、１１４１により、人が一方の面から見た場合に、背景が透けて見えて表示を認識しにくくなることを防ぐことができる。
【０１１４】
さらに、光学フィルムをもう１枚追加してもよい。例えば、一方の偏光フィルムがＳ波（或いはＰ波）を吸収するが、Ｓ波（或いはＰ波）を発光素子側に反射し、再生させる輝度上昇フィルムを偏光板と発光パネルの間に設けてもよい。結果として偏光板を通過するＰ波（或いはＳ波）が多くなり、積算光量の増加が得られる。両面発光パネルにおいては、発光素子からの通過する層構造が異なっているため、発光の様子（輝度、色度合いなど）が異なっており、光学フィルムは両方の発光バランスを調節するのに有用である。また、両面発光パネルにおいては、外光の反射の度合いも異なっているため、より反射が多い面に輝度上昇フィルムを偏光板と発光パネルの間に設けることが好ましい。
【０１１５】
また、発光素子１１１８を封止するために透明保護積層１１１７を形成する。この透明保護積層１１１７は、第１の無機絶縁膜と、応力緩和膜と、第２の無機絶縁膜との積層からなっている。第１の無機絶縁膜および第２の無機絶縁膜としては、スパッタ法またはＣＶＤ法により得られる窒化珪素膜、酸化珪素膜、酸化窒化珪素膜（ＳｉＮＯ膜（組成比Ｎ＞Ｏ）またはＳｉＯＮ膜（組成比Ｎ＜Ｏ））、炭素を主成分とする薄膜（例えばＤＬＣ膜、ＣＮ膜）を用いることができる。これらの無絶縁膜は水分に対して高いブロッキング効果を有しているが、膜厚が厚くなると膜応力が増大してピーリングや膜剥がれが生じやすい。しかし、第１の無機絶縁膜と第２の無機絶縁膜との間に応力緩和膜を挟むことで、応力を緩和するとともに水分を吸収することができる。また、成膜時に何らかの原因で第１の無機絶縁膜に微小な穴（ピンホールなど）が形成されたとしても、応力緩和膜で埋められ、さらにその上に第２の無機絶縁膜を設けることによって、水分や酸素に対して極めて高いブロッキング効果を有する。また、応力緩和膜としては、無機絶縁膜よりも応力が小さく、且つ、吸湿性を有する材料が好ましい。加えて、透光性を有する材料であることが望ましい。また、応力緩和膜としては、α―ＮＰＤ（４，４’−ビス−［Ｎ−（ナフチル）−Ｎ−フェニル−アミノ］ビフェニル）、ＢＣＰ（バソキュプロイン）、ＭＴＤＡＴＡ（４，４’，４”−トリス（Ｎ−３−メチルフェニル−Ｎ−フェニル−アミノ）トリフェニルアミン）、Ａｌｑ３（トリス−８−キノリノラトアルミニウム錯体）などの有機化合物を含む材料膜を用いてもよく、これらの材料膜は、吸湿性を有し、膜厚が薄ければ、ほぼ透明である。また、ＭｇＯ、ＳｒＯ２、ＳｒＯは吸湿性及び透光性を有し、蒸着法で薄膜を得ることができるため、応力緩和膜に用いることができる。本実施例では、シリコンターゲットを用い、窒素とアルゴンを含む雰囲気で成膜した膜、即ち、水分やアルカリ金属などの不純物に対してブロッキング効果の高い窒化珪素膜を第１の無機絶縁膜または第２の無機絶縁膜として用い、応力緩和膜として蒸着法によりＡｌｑ３の薄膜を用いる。また、透明保護積層に発光を通過させるため、透明保護積層のトータル膜厚は、可能な限り薄くすることが好ましい。
【０１１６】
また、発光素子１１１８を封止するために不活性気体雰囲気下で第１シール材１１０５、第２シール材１１０７により封止基板１１０４を貼り合わせる。なお、第１シール材１１０５としてはエポキシ系樹脂を用いるのが好ましい。また、第２シール材１１０７としては透光性を有している材料であれば特に限定されず、代表的には紫外線硬化または熱硬化のエポキシ樹脂を用いるのが好ましい。ここでは屈折率１．５０、粘度５００ｃｐｓ、ショアＤ硬度９０、テンシル強度３０００ｐｓｉ、Ｔｇ点１５０℃、体積抵抗１×１０１５Ω・ｃｍ、耐電圧４５０Ｖ／ｍｉｌである高耐熱のＵＶエポキシ樹脂（エレクトロライト社製：２５００Ｃｌｅａｒ）を用いる。また、第２のシール材１１０７を一対の基板間に充填することによって、一対の基板間を空間（不活性気体）とした場合に比べて全体の透過率を向上させることができる。また、第１シール材１１０５、第２シール材１１０７はできるだけ水分や酸素を透過しない材料であることが望ましい。
【０１１７】
また、本実施例では封止基板１１０４を構成する材料としてガラス基板や石英基板の他、ＦＲＰ（Ｆｉｂｅｒｇｌａｓｓ−Ｒｅｉｎｆｏｒｃｅｄ  Ｐｌａｓｔｉｃｓ）、ＰＶＦ（ポリビニルフロライド）、マイラー、ポリエステルまたはアクリル等からなるプラスチック基板を用いることができる。また、第１シール材１１０５、第２シール材１１０７を用いて封止基板１１０４を接着した後、さらに側面（露呈面）を覆うように第３のシール材で封止することも可能である。
【０１１８】
以上のようにして発光素子を第１シール材１１０５、第２シール材１１０７に封入することにより、発光素子を外部から完全に遮断することができ、外部から水分や酸素といった有機化合物層の劣化を促す物質が侵入することを防ぐ。従って、信頼性の高い発光装置を得ることができる。
【０１１９】
また、上面出射型の発光装置を作製する場合には、陽極は反射性を有する金属膜（クロム、窒化チタンなど）であることが好ましい。また、下面出射型の発光装置を作製する場合には、陰極はＡｌ、Ａｇ、Ｌｉ、Ｃａ、またはこれらの合金ＭｇＡｇ、ＭｇＩｎ、ＡｌＬｉからなる金属膜（膜厚５０ｎｍ〜２００ｎｍ）を用いることが好ましい。
【０１２０】
また、本実施例は、実施の形態１乃至６のいずれか一と自由に組み合わせることが可能である。
【０１２１】
［実施例２］
本実施例では、実施例１とは封止のしかたが異なる他の例を図８に示す。また、実施例１では白色発光の例を示したが、本実施例では、３種類（Ｒ、Ｇ、Ｂ）の発光素子を設けてフルカラー表示可能な発光装置の例を示す。
【０１２２】
図８に示すように無機絶縁層６２０ａで覆われた発光素子をさらに強固に封止するため、塗布法を用いてシール層６２１ａを形成、固化させた後、シール層６２１ａ上にスパッタ法で無機絶縁層６２０ｂを形成し、その上に再び塗布法を用いてシール層６２１ｂを形成、固化させてもよい。シール層と無機絶縁層の積層によって、特にパネルの側面からの水分や不純物の侵入をブロッキングする。
【０１２３】
なお、図８中、６００は基板、６０１は透明電極、６０３は偏光板、６０６はカバー、６０７はシール材（ギャップ材を含む）、６２０ａ〜６２０ｃは無機絶縁層（窒化珪素膜（ＳｉＮ）、酸化窒化珪素膜（ＳｉＮＯ）、窒化アルミニウム膜（ＡｌＮ）、または窒化酸化アルミニウム膜（ＡｌＮＯ）など）、６２１ａ〜６２１ｃはシール層、６２２は透明電極、６２３は隔壁（土手とも呼ばれる）である。また、６２４ｂはＥＬ層であり発光素子として青色発光を形成し、６２４ｇはＥＬ層であり発光素子として緑色発光を形成し、６２４ｒはＥＬ層であり発光素子として赤色発光を形成し、フルカラー表示を実現している。なお、透明電極６０１はＴＦＴのソース電極またはドレイン電極に接続されている発光素子の陽極（或いは陰極）である。
【０１２４】
また、本実施例は、実施の形態１乃至６、または実施例１のいずれか一と自由に組み合わせることが可能である。
【０１２５】
［実施例３］
本実施例では、２つ以上の表示装置を備えた電子機器の例について図９に説明する。本発明を実施してＥＬモジュールを備えた電子機器を完成させることができる。電子機器としては、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはＤｉｇｉｔａｌ  Ｖｅｒｓａｔｉｌｅ  Ｄｉｓｃ（ＤＶＤ）等の記録媒体を再生し、その画像を表示しうるディスプレイを備えた装置）などが挙げられる。
【０１２６】
図９（Ａ）はノート型パーソナルコンピュータの斜視図であり、図９（Ｂ）は折りたたんだ状態を示す斜視図である。ノート型パーソナルコンピュータは本体２２０１、筐体２２０２、表示部２２０３ａ、２２０３ｂ、キーボード２２０４、外部接続ポート２２０５、ポインティングマウス２２０６等を含む。
【０１２７】
図９（Ａ）および図９（Ｂ）に示したノート型パーソナルコンピュータは、主に画像をフルカラー表示する高画質な表示部２２０３ａと、モノクロで主に文字や記号を表示する表示部２２０３ｂとを備えている。
【０１２８】
また、図９（Ｃ）はモバイルコンピュータの斜視図であり、図９（Ｄ）は裏面側を示す斜視図である。モバイルコンピュータは、本体２３０１、表示部２３０２ａ、２３０２ｂ、スイッチ２３０３、操作キー２３０４、赤外線ポート２３０５等を含む。主に画像をフルカラー表示する高画質な表示部２３０２ａと、モノクロで主に文字や記号を表示する表示部２３０２ｂとを備えている。
【０１２９】
また、図９（Ｅ）はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９等を含む。表示部２６０２は両面発光パネルであり、一方の面にて主に画像をフルカラー表示する高画質な表示と、もう一方の面にてモノクロで主に文字や記号を表示ができる。なお、表示部２６０２は取付け部のところで回転させることができる。本発明は、表示部２６０２に適用することができる。
【０１３０】
また、図９（Ｆ）は携帯電話の斜視図であり、図９（Ｇ）は折りたたんだ状態を示す斜視図である。携帯電話は、本体２７０１、筐体２７０２、表示部２７０３ａ、２７０３ｂ、音声入力部２７０４、音声出力部２７０５、操作キー２７０６、外部接続ポート２７０７、アンテナ２７０８等を含む。
【０１３１】
図９（Ｆ）および図９（Ｇ）に示した携帯電話は、主に画像をフルカラー表示する高画質な表示部２７０３ａと、エリアカラーで主に文字や記号を表示する表示部２７０３ｂとを備えている。この場合、表示部２７０３ａはカラーフィルタが使用され、表示部２７０３ｂはエリアカラーとなる光学フィルムが使用される。
【０１３２】
また、本実施例は、実施の形態１乃至６、実施例１、実施例２のいずれか一と自由に組み合わせることが可能である。
【０１３３】
【発明の効果】
本発明により、電流の流れる方向に合わせて有機化合物分子を配向させ、電流効率−輝度特性を向上させることができる。また、結晶化阻害材を用いることによって発光素子の劣化を防ぐことができる。
【図面の簡単な説明】
【図１】実施の形態１を示す図である。
【図２】実施の形態２を示す図である。
【図３】実施の形態３を示す図である。
【図４】実施の形態４を示す図である。
【図５】実施の形態５を示す図である。
【図６】実施の形態６を示す図である。
【図７】アクティブマトリクス型ＥＬ表示装置の構成を示す図。（実施例１）
【図８】アクティブマトリクス型ＥＬ表示装置の構成を示す図。（実施例２）
【図９】電子機器の一例を示す図。（実施例３）
【図１】
2004342336.tif 000010
【図２】
2004342336.tif 000011
【図３】
2004342336.tif 000012
【図４】
2004342336.tif 000013
【図５】
2004342336.tif 000014
【図６】
2004342336.tif 000015
【図７】
2004342336.tif 000016
【図８】
2004342336.tif 000017
【図９】
2004342336.tif 000018